(57)【特許請求の範囲】
【請求項１】
リチウムイオン系電気活性材料；
１００〜２５０ｍＬ／１００ｇの範囲のＯＡＮを有するカーボンブラック、
を含んでなり、
該カーボンブラックは、ラマン分光法によって測定される、少なくとも３０Åの結晶子サイズ（Ｌａ）、およびラマン分光法で測定して、少なくとも４０％の％結晶化度（ＩＧ／ＩＤ）を有しており、カーボンブラック粒子は、１μｍ〜３０μｍの範囲のＤ５０粒子径分布を有している、
正極配合物。
【請求項２】
リチウムイオン系電気活性材料；
１００〜３００ｍＬ／１００ｇの範囲のＯＡＮを有するカーボンブラック、
を含んでなり、
該カーボンブラックは、１０ｍＪ／ｍ２以下の表面エネルギー、およびラマン分光法で測定して、少なくとも４０％の％結晶化度（ＩＧ／ＩＤ）を有しており、カーボンブラック粒子は、１μｍ〜３０μｍの範囲のＤ５０粒子径分布を有している、
正極配合物。
【請求項３】
リチウムイオン系電気活性材料；
１００〜３００ｍＬ／１００ｇの範囲のＯＡＮを有するカーボンブラック、
を含んでなり、
該カーボンブラックは、ラマン分光法によって測定される、少なくとも３５Åの結晶子サイズ（Ｌａ）を有しており、カーボンブラック粒子は、１μｍ〜３０μｍの範囲のＤ５０粒子径分布を有している、正極配合物。
【請求項４】
前記カーボンブラックが、ラマン分光法によって測定される、少なくとも３５Åの結晶子サイズ（Ｌａ）を有している、請求項１または２記載の正極配合物。
【請求項５】
前記カーボンブラックが、ラマン分光法で測定して、少なくとも４０％の％結晶化度（ＩＧ／ＩＤ）を有する、請求項３記載の正極配合物。
【請求項６】
前記カーボンブラックが、１０ｍＪ／ｍ２以下の表面エネルギーを有する、請求項１および３〜５のいずれか１項記載の正極配合物。
【請求項７】
前記カーボンブラックが、７ｍＪ／ｍ２以下の表面エネルギーを有する、請求項１〜５のいずれか１項記載の正極配合物。
【請求項８】
前記カーボンブラックが、２５〜８００ｍ２／ｇの範囲のＢＥＴ表面積を有する、請求項１〜７のいずれか１項記載の正極配合物。
【請求項９】
前記カーボンブラックが、熱処理されたカーボンブラックである、請求項１〜８のいずれか１項記載の正極配合物。
【請求項１０】
前記熱処理されたカーボンブラックが、少なくとも１０００℃の温度で熱処理されている、請求項９記載の正極配合物。
【請求項１１】
前記熱処理されたカーボンブラックが、１０００℃〜２５００℃の範囲の温度で熱処理されている、請求項９記載の正極配合物。
【請求項１２】
前記カーボンブラックが、前記配合物の全質量に対して、０．５質量％〜１０質量％の範囲の量で存在する、請求項１〜１１のいずれか１項記載の正極配合物。
【請求項１３】
前記電気活性材料が、前記配合物の全質量に対して、少なくとも８０質量％の量で存在する、請求項１〜１２のいずれか１項記載の正極配合物。
【請求項１４】
前記電気活性材料が、
ＬｉＭＰＯ４、ここでＭは、Ｆｅ、Ｍｎ、Ｃｏ、およびＮｉから選択される１種または２種以上の金属を表している；
ＬｉＭ’Ｏ２、ここでＭ’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している；
Ｌｉ（Ｍ’’）２Ｏ４、ここでＭ’’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している；ならびに、
Ｌｉ１＋ｘ（ＮｉｙＣｏ１−ｙ−ｚＭｎｚ）１−ｘＯ２、ここでｘは０〜１の範囲、ｙは０〜１の範囲、そしてｚは０〜１の範囲である、
の少なくとも１つから選択されたリチウムイオン系材料である、請求項１〜１３のいずれか１項記載の正極配合物。
【請求項１５】
前記電気活性材料が、ＬｉＮｉＯ２；ＬｉＮｉｘＡｌｙＯ２、ここでｘは、０．８〜０．９９の範囲であり、ｙは０．０１〜０．２の範囲、そしてｘ＋ｙ＝1である；ＬｉＣｏＯ２；ＬｉＭｎ２Ｏ４；Ｌｉ２ＭｎＯ３；ＬｉＮｉ０．５Ｍｎ１．５Ｏ４；ＬｉＦｅｘＭｎｙＣｏｚＰＯ４、ここで、ｘは０．０１〜１の範囲、ｙは０．０１〜１の範囲、ｚは０．０１〜０．２の範囲、そしてｘ＋ｙ＋ｚ＝１である；ＬｉＮｉ１−ｘ−ｙＭｎｘＣｏｙＯ２、ここでｘは０．０１〜０．９９の範囲、そしてｙは０．０１〜０．９９の範囲である；ならびにＬｉ２ＭｎＯ３相もしくはＬｉＭｎ２Ｏ３相を含む層−層組成物、の少なくとも１つから選択される、請求項１〜１４のいずれか１項記載の正極配合物。
【請求項１６】
電気活性材料が、Ｌｉ２ＭｎＯ３；ＬｉＮｉ１−ｘ−ｙＭｎｘＣｏｙＯ２、ここでｘは０．０１〜０．９９の範囲そしてｙは０．０１〜０．９９の範囲；ＬｉＮｉ０．５Ｍｎ１．５Ｏ４；Ｌｉ１＋ｘ（ＮｉｙＣｏ１−ｙ−ｚＭｎｚ）１−ｘＯ２、ここでｘは０〜１の範囲、ｙは０〜１の範囲、そしてｚは０〜１の範囲；ならびにＬｉ２ＭｎＯ３相およびＬｉＭｎ２Ｏ３相の少なくとも１つを含む層−層組成物、の少なくとも１つから選択される、
請求項１〜１４のいずれか１項記載の正極配合物。
【請求項１７】
前記カーボンブラックが、前記電気活性材料と均質に散在されている、請求項１〜１５のいずれか１項記載の正極配合物。
【請求項１８】
請求項１〜１７のいずれか１項記載の前記正極配合物を含む正極。
【請求項１９】
前記正極が、少なくとも３０μｍの厚さを有する、請求項１８の正極。
【請求項２０】
バインダーを更に含む、請求項１８または１９記載の正極。
【請求項２１】
請求項１８〜２０のいずれか１項記載の前記正極を含む、電気化学セル。
【発明の詳細な説明】
【技術分野】
【０００１】
この出願は、２０１３年６月２１日出願の米国仮出願第61/837,964号に対して、合衆国法典第３５巻第１１９条ｅ項の下での優先権を主張し、これを参照することによって本明細書の内容とする。
【０００２】
本明細書には、リチウムイオン電池における使用のための、導電性炭素、例えばカーボンブラックを含む正極配合物、そのような導電性炭素を含むペースト、およびそれらを調製する方法が開示されている。
【背景技術】
【０００３】
リチウムイオン電池産業は、向上したエネルギー密度および低減されたコストへの増え続ける要求に関する圧力に直面している。追求されている動向の幾つかには、典型的にはより高い電圧で動作される新規な正極組成物の開発ならびに既存の組成物のコーティングおよび／またはドーピングによる改質が含まれる。既存の組成物のコーティングまたはドーピングは、より幅広い電位／電圧範囲での動作を可能とすることができ、そして従ってそれらの材料中に貯蔵されたリチウムの化学量論的量の、より大きな割合の可逆的なリチオ化／脱リチオ化を可能とする。例えば、ＬｉＣｏＯ２（ＬＣＯ）などの組成物の理論的容量は、貯蔵されたリチウムの化学量論的量に基づいて、３００ｍＡｈ／ｇに近い。しかしながら、実際の容量は、しばしば、ＬＣＯの機械的および化学的安定性によって制限され、理論的容量の約５０％に制限される。新規な電気活性材料、新規な電解質および電解質への添加剤は、当該産業によって現在追求されている動向である。そのような新規な材料は、おそらくはより高い電圧で操作することができるであろうけれども、サイクル寿命および耐久性が損なわれる可能性がある。
【発明の概要】
【発明が解決しようとする課題】
【０００４】
従って、新規な正極配合物の継続した開発への必要性がなお存在している。
【課題を解決するための手段】
【０００５】
１つの態様では、
リチウムイオン系電気活性材料；
１００〜２５０ｍＬ／１００ｇの範囲のＯＡＮを有するカーボンブラック、
を含む正極配合物であって、
このカーボンブラックは、ラマン分光法によって測定される少なくとも３０Åの結晶子サイズ（Ｌａ）を有している、
正極配合物が提供される。
【０００６】
他の態様では、
リチウムイオン系電気活性材料；
１００〜３００ｍＬ／１００ｇの範囲のＯＡＮを有するカーボンブラック、
を含む正極配合物であって、
このカーボンブラックは、１０ｍＪ／ｍ２以下の表面エネルギーを有する、
正極配合物が提供される。
【０００７】
他の態様では、
リチウムイオン系電気活性材料；
１００〜３００ｍＬ／１００ｇの範囲のＯＡＮを有するカーボンブラック、
を含む正極配合物であって、
このカーボンブラックが、ラマン分光法によって測定される、少なくとも３５Åの結晶子サイズ（Ｌａ）を有する、
正極配合物が提供される。
【０００８】
他の態様では、
カーボンブラック、リチウムイオン系電気活性材料、およびバインダーを含む粒子を、溶媒の存在の下で混合して、ペーストを生成させる工程；
このペーストを基材上に堆積させる工程；ならびに、
正極を形成させる工程；
を含む正極の製造方法であって、
このカーボンブラックは、以下の（ｉ）〜（ｉｉｉ）の１つから選択される、
（ｉ）１００〜２５０ｍＬ／１００ｇの範囲のＯＡＮ、およびラマン分光法によって測定される少なくとも３０Åの結晶子サイズ（Ｌａ）を有するカーボンブラック、
（ｉｉ）１００〜３００ｍＬ／１００ｇの範囲のＯＡＮ、および１０ｍＪ／ｍ２以下の表面エネルギーを有するカーボンブラック、および、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック、
正極の製造方法が提供される。
【０００９】
他の態様では、リチウムイオン系電気活性材料およびカーボンブラックを含む粒子を含む正極ペーストであって、このペーストが、
バインダー；および、
溶媒、
を更に含み、このカーボンブラックが以下の（ｉ）〜（ｉｉｉ）の１つから選択される、
（ｉ）１００〜２５０ｍＬ／１００ｇの範囲のＯＡＮ、およびラマン分光法によって測定される少なくとも３０Åの結晶子サイズ（Ｌａ）を有するカーボンブラック、
（ｉｉ）１００〜３００ｍＬ／１００ｇの範囲のＯＡＮ、および１０ｍＪ／ｍ２以下の表面エネルギーを有するカーボンブラック、および、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック、
正極ペーストが提供される。
【図面の簡単な説明】
【００１０】
【図１Ａ】図１Ａは、基礎となるカーボンブラック（熱処理なし）のＴＥＭ画像である。
【００１１】
【図１Ｂ】図１Ｂは、基礎となるカーボンブラックの、１４００℃の熱処理後（試料Ａ）のＴＥＭ画像である。
【００１２】
【図２】図２は、基礎となるカーボンブラック、および例２に概略を示した、熱処理されたカーボンブラック試料Ａおよび試料Ｂについての、周期的なボルタンモグラムを示している。
【００１３】
【図３】図３は、リチウムイオン電池産業において通常用いられている商業的に入手可能なカーボンブラックを、例２に概略を示した熱処理されたカーボンブラック試料Ａおよび試料Ｂと対比した、周期的なボルタンモグラムを示している。
【００１４】
【図４Ａ】図４Ａは、例２に概略を示した異なるカーボンブラックについての、４．５Ｖ（正スイープ）での、酸化電流およびＯＡＮの間の相関関係を示すプロットである。
【００１５】
【図４Ｂ】図４Ａは、例２に概略を示した異なるカーボンブラックについての、４．５Ｖ（正スイープ）での酸化電流および黒鉛状ドメインサイズ（Ｌａラマン）の間の相関関係を示すプロットである。
【００１６】
【図５Ａ】図５Ａは、基礎となるカーボンブラック、例３に概略を示した、活性材料としてＬｉＦｅＰＯ４を含む試料Ａについての、放電容量に対する電圧の比較プロットである。
【００１７】
【図５Ｂ】図５Ｂは、基礎となるカーボンブラック、および例３に概略を示した、活性材料としてＮＣＭ−１１１を含む試料Ａについての、Ｃレート（C-rate）に対する容量保持の比較プロットである。
【００１８】
【図５Ｃ】図５Ｃは、基礎となるカーボンブラックおよび、例３に概略を示した、ＬｉＮｉ０．５Ｍｎ１．５Ｏ４を活性材料として含む試料Ａについての、Ｃレートに対する容量保持の比較プロットである。
【００１９】
【図６】図６は、例４で示した、異なる充電カットオフ電圧についての、異なる正極化学物質での黒鉛化の前後での基礎となるカーボンブラックのレート性能の差異を示すプロットである。
【発明を実施するための形態】
【００２０】
複合正極配合物は、典型的には電気活性成分、バインダー、および導電性添加剤を含んでいる。化学的および電気化学的性質の向上に関して、リチウムイオン電池の性能を向上させるための多くの開発は、電気活性成分および電解質成分に集中しているけれども、しばしば看過された正極配合物の成分は、導電性添加剤である。導電性添加剤は、必要な水準の電気伝導性を複合正極に与え、そして全体の系の面積固有インピーダンス（area specific impedance）を最小化するように機能する。面積固有インピーダンス（ＡＳＩ）は、導電性添加剤の電子を通す効率のみならず、電極内部の物質移動に影響を及ぼす層のモルフォロジー（イオン電導性）によっても、影響を及ぼされる可能性がある。
【００２１】
今日、最も通常用いられる導電性添加剤は、特定の表面積仕様および他の性質を有するカーボンブラックである。４０〜７０ｍ２／ｇの範囲の表面積を有する品種が、当業界で用いられる現在の標準であり、それは正極内の活性材料の表面積よりも、グラム当たりで１００倍高い。非常に低い質量の充填量の導電性添加剤でさえも、導電性添加剤の表面積は、貯蔵エネルギーの要因である活性正極に匹敵し、そしてしばしばそれよりも遥かに大きい。例えば、９４質量％の活性相（表面積＝０．２ｍ２／ｇ）および３質量％のカーボンブラック（表面積＝５０ｍ２／ｇ）を含む複合正極では、カーボンブラックは、１．８ｍ２／ｇ正極の全表面積に対して１．５ｍ２／ｇ正極の寄与をしており、電極内の全表面積の８０％超である。例えば炭素の寄生反応（parasitic reactions）による、導電性添加剤のいずれかの劣化、例えば電解質酸化および炭素腐食は、電池の劣化および故障を引き起こす可能性があるようになる。リチウムイオン電池群（community）では、高い電圧で動作されたリチウムイオンセルの事後の解析によって、特定の回数のサイクルの後に、導電性炭素のほぼ完全な消失が明らかとされたことが報告されており、このことは、増大したセルインピーダンスおよび究極的な故障の重要な因子となる可能性がある。
【００２２】
カーボンブラックの表面は、黒鉛状の炭素層で完全には終端化をなされておらず、しかしながらしばしばそれに結合する他の原子または官能基を有している。最も通常には、カーボンブラック表面上の官能基は、酸素および水素を有している。いずれかの特定の理論によって拘束されるのは望まないが、炭素の電気化学的腐食（例えば、ＣＯ２への変換による）は、それらの欠陥（例えば、表面官能基および／または無定形相）で開始し、そして次いでカーボンブラック粒子の残部へと広がることが信じられる。また、カーボンブラック表面の、電解質との電気化学的反応への反応性は、吸着のための高いエネルギーサイトとして作用することができ、電子移動反応を促進することができる表面欠陥の関数であると信じられる。
【００２３】
いずれかの理論によって拘束されることは望まないが、カーボンブラック凝集体の間の電子伝導の機構は、トンネル現象によって発生し、その可能性は、接合分離（junction separation）の指数関数であることが信じられる。表面官能基は、接合における分離を増加させる緩衝物として作用する可能性があり、そして従ってカーボンブラックの電子伝導性に悪影響を与える。カーボンブラック表面上の黒鉛状の終端化の量の増加は、この分離を低減させることができ、そのことが次には電子伝導性を向上させる。
【００２４】
ここに開示されるのは、導電性カーボンブラックを含む正極配合物であり、導電性カーボンブラックは、特定の性質を与えることによってリチウムイオン電池の電力性能に有益な影響を与えることができる。１つの態様では、リチウムイオン系の電気活性材料および１００〜３００ｍＬ／１００ｇの範囲のＯＡＮを有するカーボンブラックを含む正極配合物が提供される。カーボンブラックは、凝集体に融合した一次粒子からなり、それがカーボンブラックの最少の単位である。カーボンブラックの構造（オイル吸収によって測定される、「ＯＡＮ」）は、その凝集体中の一次粒子の数に概ね相関する。高いＯＡＮ（高構造）カーボンブラックは、パーコレーションに必要とされるより低い臨界体積分率のために、低い充填量で、向上した電気伝導性を提供することができる。１つの態様では、カーボンブラックは、１００〜２５０ｍＬ／１００ｇの範囲のＯＡＮ、または１００〜２００ｍＬ／１００ｇの範囲のＯＡＮを有している。ＯＡＮは、ＡＳＴＭ−Ｄ２４１４に従って測定することができる。
【００２５】
１つの態様では、カーボンブラックは、ラマン分光法で測定される、少なくとも３０Åの結晶子サイズ（Ｌａ）を有しており、ここでＬａは、４３．５×（Ｇバンドの面積／Ｄバンドの面積）として規定される。結晶子サイズは、黒鉛化の程度の指標を与えることができ、より大きなＬａ値は、黒鉛化のより高い程度に相関する。Ｌａのラマン測定は、Gruberら、"Raman studies of heat-treated carbon blacks"、Carbon、Vol. 32 (7)、p.1377-1382、1994に基づいており、これを参照することによって本明細書の内容とする。炭素のラマンスペクトルは、約１３４０ｃｍ−１および１５８０ｃｍ−１に、２つの主要な「共鳴」バンドを含んでおり、それぞれ「Ｄ」バンドおよび「Ｇ」バンドと表される。通常は、Ｄバンドは、不規則的（disordered）ｓｐ２炭素に帰属され、そしてＧバンドは、黒鉛状炭素もしくは「規則的（ordered）」ｓｐ２炭素に帰属される。経験的な取り組みを用いると、Ｇ／Ｄバンドの比およびＸ線回折（ＸＲＤ）によって測定されたＬａは高度に相関し、そして回帰分析で、下記の経験的な関係が与えられる。
Ｌａ＝４３．５×（Ｇバンドの面積／Ｄバンドの面積）
式中、Ｌａは、オングストロームで計算される。従って、より高いＬａ値は、より規則的な結晶構造に相当する。他の態様では、カーボンブラックは、少なくとも３５Å、少なくとも４０Å、少なくとも４５Å、または少なくとも５０Åの結晶子サイズを有している。
【００２６】
１つの態様では、より高い％の結晶化度（ＤおよびＧバンドの比として、ラマン測定から得られる）もまた、より高い黒鉛化の程度を示すことができる。１つの態様では、カーボンブラックは、ラマン分光法で測定された、少なくとも４０％の％結晶化度（ＩＧ／ＩＤ）を有している。
【００２７】
１つの態様では、より高い程度の黒鉛化は、より低い表面エネルギー値を示している可能性があり、それは、典型的にはカーボンブラックの表面上の酸素の量の、そして従ってその疎水性の尺度である。表面エネルギーは、動的水分収着（ＤＷＳ）によって測定することができる。１つの態様では、カーボンブラックは、１０ｍＪ／ｍ２以下、例えば９ｍＪ／ｍ２以下、７ｍＪ／ｍ２以下、６ｍＪ／ｍ２以下、５ｍＪ／ｍ２以下、３ｍＪ／ｍ２以下、または１ｍＪ／ｍ２以下の表面エネルギー（ＳＥ）を有している。
【００２８】
１つの態様では、選択されたＢＥＴ表面積は、向上した電荷受容性およびサイクル安定性を与えることができる。ＢＥＴ表面積は、ＡＳＴＭ−Ｄ６５５６に従って測定することができる。１つの態様では、カーボンブラックは、２５〜８００ｍ２／ｇの範囲のＢＥＴ表面積、例えば２５〜７００ｍ２／ｇ、２５〜５００ｍ２／ｇ、２５〜２００ｍ２／ｇ、または２５〜１００ｍ２／ｇの範囲のＢＥＴ表面積を有している。他の態様では、１３０〜７００ｍ２／ｇ、例えば１３０〜５００ｍ２／ｇ、１３０〜４００ｍ２／ｇ、１３０〜３００ｍ２／ｇ、２００〜５００ｍ２／ｇ、２００〜４００ｍ２／ｇ、または２００〜３００ｍ２／ｇの範囲のＢＥＴ表面積を有している。
【００２９】
１つの態様では、カーボンブラックは、熱処理されたカーボンブラックである。「熱処理されたカーボンブラック」は、「熱処理」を加えられたカーボンブラックであり、それはここでは、通常は、当技術分野で一般的に知られている方法、例えばファーネスブラックプロセスによって前もって形成されているカーボンブラックの後処理を表している。この熱処理は、不活性条件下（すなわち、酸素を実質的に欠いている雰囲気中）で起こることができ、そして典型的には、それ以外では、その中でカーボンブラックが形成された容器中で起こる。不活性条件としては、不活性ガス、例えば窒素、アルゴンなどの雰囲気が挙げられるが、それらには限定されない。１つの態様では、ここに記載される不活性条件下でのカーボンブラックの熱処理は、カーボンブラック結晶子中の欠陥、転位および／または不連続の数を低減ならびに／あるいは黒鉛化の程度を増加することができる。
【００３０】
１つの態様では、熱処理（例えば、不活性条件下）は、少なくとも１０００℃、少なくとも１２００℃、少なくとも１４００℃、少なくとも１５００℃、少なくとも１７００℃、または少なくとも２０００℃の温度で行われる。他の態様では、熱処理は、１０００℃〜２５００℃の範囲の温度で行われる。「ある温度で行われる」熱処理は、ここに開示された１つもしくは２つ以上の温度範囲を表し、そして安定した温度での加熱、または温度を、連続的もしくは段階的のいずれかで増減させながら加熱することを含むことができる。
【００３１】
１つの態様では、熱処理は、少なくとも１５分間、例えば少なくとも３０分間、少なくとも１時間、少なくとも２時間、少なくとも６時間、少なくとも２４時間、または４８時間以下のそれらのいずれかの時間、ここに開示した１つもしくは２つ以上の温度範囲で、行われる。他の態様では、熱処理は、１５分間〜少なくとも２４時間、例えば１５分間〜６時間、１５分間〜４時間、３０分間〜６時間、または３０分間〜４時間の範囲の時間に亘って行われる。
【００３２】
１つの態様では、カーボンブラックは、正極配合物中に、配合物の全質量に対して、０．５質量％〜１０質量％の範囲の量、例えば１質量％〜１０質量％の範囲の量で存在する。
【００３３】
１つの態様では、カーボンブラックは、以下の１つから選択される。
（ｉ）１００〜２５０ｍＬ／１００ｇの範囲のＯＡＮおよび、ラマン分光法によって測定された少なくとも３０Åの結晶子サイズ（Ｌａ）を有するカーボンブラック；
（ｉｉ）１００〜３００ｍＬ／１００ｇの範囲のＯＡＮおよび、１０ｍＪ／ｍ２以下の表面エネルギーを有するカーボンブラック；ならびに、
（ｉｉｉ）１００〜３００ｍＬ／１００ｇの範囲のＯＡＮおよび、ラマン分光法によって測定された少なくとも３５Åの結晶子サイズ（Ｌａ）を有するカーボンブラック。
【００３４】
１つの態様では、電気活性材料は、正極配合物中に、配合物の全質量に対して、少なくとも８０質量％の量で、例えば配合物の全質量に対して、少なくとも少なくとも９０質量％の量、８０質量％〜９９質量％の範囲の量、または９０質量％〜９９質量％の範囲の量で存在する。電気活性材料は、典型的には粒子の形態である。１つの態様では、粒子は、１００ｎｍ〜３０μｍの範囲のＤ５０粒子径分布、例えば１〜１５μｍの範囲のＤ５０を有している。１つの態様では、粒子は、１〜６μｍ、例えば１〜５μｍの範囲のＤ５０を有している。
【００３５】
１つの態様では、電気活性材料は、リチウム系化合物である。例示的な電気活性材料としては、以下の少なくとも１つが挙げられる。
ＬｉＭＰＯ４、ここでＭは、Ｆｅ、Ｍｎ、Ｃｏ、およびＮｉから選択される１種または２種以上の金属を表している；
ＬｉＭ’Ｏ２、ここでＭ’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している；
Ｌｉ（Ｍ’’）２Ｏ４、ここでＭ’’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している（例えば、Ｌｉ［Ｍｎ（Ｍ’’）］２Ｏ４）；および、
Ｌｉ１＋ｘ（ＮｉｙＣｏ１−ｙ−ｚＭｎｚ）１−ｘＯ２、ここでｘは、０〜１の範囲、ｙは０〜１の範囲、そしてｚは、０〜１の範囲である。
【００３６】
１つの態様では、電気活性材料は、ＬｉＮｉＯ２；ＬｉＮｉｘＡｌｙＯ２（ここでｘは、０．８〜０．９９の範囲であり、ｙは０．０１〜０．２の範囲、そしてｘ＋ｙ＝1である）；ＬｉＣｏＯ２；ＬｉＭｎ２Ｏ４；Ｌｉ２ＭｎＯ３；ＬｉＮｉ０．５Ｍｎ１．５Ｏ４；ＬｉＦｅｘＭｎｙＣｏｚＰＯ４（ここで、ｘは０．０１〜１の範囲、ｙは０．０１〜１の範囲、ｚは０．０１〜０．２の範囲、そしてｘ＋ｙ＋ｚ＝１である）；ＬｉＮｉ１−ｘ−ｙＭｎｘＣｏｙＯ２（ここでｘは０．０１〜０．９９の範囲そしてｙは０．０１〜０．９９の範囲である）；およびＬｉ２ＭｎＯ３相もしくはＬｉＭｎ２Ｏ３相を含む層−層組成物（layer-layer compositions）の少なくとも１つから選択される。
【００３７】
１つの態様では、電気活性材料は、Ｌｉ２ＭｎＯ３；ＬｉＮｉ１−ｘ−ｙＭｎｘＣｏｙＯ２（ここでｘは０．０１〜０．９９の範囲そしてｙは０．０１〜０．９９の範囲）；ＬｉＮｉ０．５Ｍｎ１．５Ｏ４；Ｌｉ１＋ｘ（ＮｉｙＣｏ１−ｙ−ｚＭｎｚ）１−ｘＯ２（ここでｘは０〜１の範囲、ｙは０〜１の範囲、そしてｚは０〜１の範囲）；ならびにＬｉ２ＭｎＯ３相およびＬｉＭｎ２Ｏ３相の少なくとも１つを含む層−層組成物（layer-layer compositions）、の少なくとも１つから選択される。正極は、それらの容量（約１６０ｍＡｈ／ｇ）が、負極容量（グラファイトでは３２０ｍＡｈ／ｇ）と釣り合わないので、リチウムイオン電池における性能制限要素である。特定のＭｎ含有量の多い配合物の活性材料としての使用は、２８０ｍＡｈ／ｇに近づく容量、および約９００Ｗｈ／ｋｇの質量エネルギーを有する正極をもたらすことが見出された。しかしながら、それらの材料は、低い充電および放電速度の能力を有しており、２Ｃの中間的な放電速度であってさえも、それらから、それらのエネルギーの利点を失わせしめる結果となる。それらの材料のその他の欠点は、それらが放電の間に４．８〜２．０Ｖの幅広い電圧振幅を示すことである。
【００３８】
従って、１つの態様では、約４．５Ｖの高く、そして平坦な放電電圧および高電力能力を有するニッケルをドープされたＭｎスピネル；ならびに放電電圧および電力能力を増大させることを可能にさせるＭｎを豊富に含む層−層組成物（a layer-layer Mn rich composition）を含む活性材料の混合物が提供される。１つの態様では、ニッケルをドープされたＭｎスピネルは、式ＬｉＮｉ０．５Ｍｎ１．５Ｏ４を有しており、そしてＭｎを豊富に含む層−層組成物（layer-layer Mn rich composition）は、Ｌｉ２ＭｎＯ３もしくはＬｉＭｎ２Ｏ３相、ならびにそれらの混合物を含んでいる。
【００３９】
１つの態様では、正極配合物は、バインダーを更に含む。例示的なバインダー材料としては、フッ素化ポリマー、例えばポリ（ビニルジフルオロエチレン）（ＰＶＤＦ）、ポリ（ビニルジフルオロエチレン）−コ−ヘキサフルオロプロピレン（ＰＶＤＦ−ＨＦＰ）、ポリ（テトラフルオロエチレン）（ＰＴＦＥ）、ポリイミド、水溶性バインダー、例えばポリ（エチレン）オキシド、ポリビニルアルコール（ＰＶＡ）、セルロース、カルボキシメチルセルロース（ＣＭＣ）、デンプン、ヒドロキシプロピルセルロース、再生セルロース、ポリビニルピロリドン（ＰＶＰ）ならびにそれらの共重合体および混合物が挙げられるが、それらには限定されない。他の可能性のあるバインダーとしては、ポリエチレン、ポリプロピレン、エチレン−プロピレン−ジエン三元共重合体（ＥＰＤＭ）、スルホン化ＥＰＤＭ、スチレン−ブタジエンゴム（ＳＢＲ）およびフッ素ゴムならびにそれらの共重合体および混合物が挙げられる。
【００４０】
他の態様では、
リチウムイオン系電気活性材料およびカーボンブラックを含む、から本質的になる、または、からなる、正極配合物が提供され、このカーボンブラックは以下の（ｉ）〜（ｉｉｉ）の１つから選択される。
（ｉ）１００〜２５０ｍＬ／１００ｇの範囲のＯＡＮおよび、ラマン分光法によって測定される、少なくとも３０Åの結晶子サイズ（Ｌａ）を有するカーボンブラック；
（ｉｉ）１００〜３００ｍＬ／１００ｇの範囲のＯＡＮおよび、１０ｍＪ／ｍ２以下の表面エネルギーを有するカーボンブラック；および、
（ｉｉｉ）１００〜３００ｍＬ／１００ｇの範囲のＯＡＮおよび、ラマン分光法によって測定される、少なくとも３５Åの結晶子サイズ（Ｌａ）を有するカーボンブラック。
【００４１】
他の態様では、リチウムイオン系電気活性材料、カーボンブラック、およびバインダーを含む、から本質的になる、または、からなる正極配合物が提供され、このカーボンブラックは、（ｉ）〜（ｉｉｉ）の１つから選択される。
（ｉ）１００〜２５０ｍＬ／１００ｇの範囲のＯＡＮおよび、ラマン分光法によって測定される、少なくとも３０Åの結晶子サイズ（Ｌａ）を有するカーボンブラック；
（ｉｉ）１００〜３００ｍＬ／１００ｇの範囲のＯＡＮおよび、１０ｍＪ／ｍ２以下の表面エネルギーを有するカーボンブラック；および、
（ｉｉｉ）１００〜３００ｍＬ／１００ｇの範囲のＯＡＮおよび、ラマン分光法によって測定される、少なくとも３５Åの結晶子サイズ（Ｌａ）を有するカーボンブラック。
【００４２】
１つの態様では、正極配合物は、ペーストまたはスラリーの形態をとることができ、その中で粒子状電気活性材料およびカーボンブラックは、溶媒の存在下で混合される。他の態様では、正極配合物は、ペースト／スラリーからの溶媒除去からもたらされる固体である。
【００４３】
１つの態様では、配合物は、粒子状正極配合物である。１つの態様では、「粒子状」とは、粉末（例えば、自由流動粉末）を表す。１つの態様では、粉末は、水または溶媒を実質的に含まず、例えば１０％未満、５％未満、３％未満、または１％未満の水もしくは溶媒である。
【００４４】
１つの態様では、カーボンブラックは、電気活性材料、例えばリチウムイオン系材料と均一に散在（均一に混合）されている。また、他の態様では、バインダーは、カーボンブラックおよび電気活性材料と均一に散在されている。
【００４５】
１つの態様では、カーボンブラックは、有害な酸化または腐食を生じさせる可能性がある欠陥（例えば、酸素含有基、接合分離）の量が実質的に低下している。１つの態様では、３．５〜４．５Ｖの範囲の周期的ボルタンメトリーが、低減された欠陥の量の指標を提供することができる。１つの態様では、カーボンブラックは、３．５〜４．５Ｖの範囲で、酸化電流を実質的に含まない周期的ボルタンモグラム（正スイープ）を与える。
【００４６】
他の態様では、
カーボンブラック、リチウムイオン系電気活性材料、およびバインダーを含む粒子を、溶媒の存在の下で混合して、ペーストを生成させる工程；
このペーストを基材上に堆積させる工程；ならびに、
正極を形成させる工程；
を含み、
このカーボンブラックは、以下の（ｉ）〜（ｉｉｉ）の１つから選択される、
（ｉ）１００〜２５０ｍＬ／１００ｇの範囲のＯＡＮ、およびラマン分光法によって測定される少なくとも３０Åの結晶子サイズ（Ｌａ）を有するカーボンブラック、
（ｉｉ）１００〜３００ｍＬ／１００ｇの範囲のＯＡＮ、および１０ｍＪ／ｍ２以下の表面エネルギーを有するカーボンブラック、および、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック、
正極の製造方法が提供される。
【００４７】
１つの態様では、１つの態様では、ペーストは、電気活性材料を含む粒子をカーボンブラックおよびバインダーと溶媒の存在下で混合した生成品である。１つの態様では、ペーストは、より低い粘度のペースト（例えば、より少ない固形分充填量を有すること）でもたらされる可能性がある固有の欠陥（例えば、亀裂）の形成を最小化しながら、基材上への堆積を可能とするのに十分な高い固形分充填量を有している。更に、より高い固形分充填量は、必要となる溶媒の量を低減させる。
【００４８】
粒子は、溶媒中に、結果として得られるペーストが実質的に均質である限りにおいて、いずれかの順番で混合することができ、それは、振とう、撹拌などによって達成することができる。粒子は、インサイチュで形成されるか、またはここに開示されたドメインサイズを有する既に形成された粒子として加えることができる。ここで用いられる「溶媒」は、１種または２種以上の溶媒を表す。例示的な溶媒としては、例えば、Ｎ−メチルピロリドン、アセトン、アルコール、および水が挙げられる。
【００４９】
１つの態様では、本方法は、集電装置（例えば、アルミニウムシート）上にペーストを堆積すること、次いで正極を形成すること、を含んでいる。１つの態様では、「正極を形成すること」は、溶媒を除去することを含んでいる。１つの態様では、１つの態様では、溶媒は、ペーストを、周囲温度または低い熱条件下、例えば２０℃〜１００℃の範囲の温度のいずれかで乾燥することによって除去される。本方法は、堆積された正極／Ａｌシートを所望の寸法に切断すること、随意選択的に次いでカレンダー加工すること、を更に含むことができる。
【００５０】
他の態様では、リチウムイオン系電気活性材料およびカーボンブラックを含む粒子を含む正極ペーストが提供され、このペーストは
バインダ；および、
溶媒、
を更に含んでおり、このカーボンブラックは、以下の（ｉ）〜（ｉｉｉ）の１つから選択される。
（ｉ）１００〜２５０ｍＬ／１００ｇの範囲のＯＡＮ、およびラマン分光法によって測定される少なくとも３０Åの結晶子サイズ（Ｌａ）を有するカーボンブラック、
（ｉｉ）１００〜３００ｍＬ／１００ｇの範囲のＯＡＮ、および１０ｍＪ／ｍ２以下の表面エネルギーを有するカーボンブラック、および、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック。
【００５１】
１つの態様では、正極ペーストは、リチウムイオン系電気活性材料、カーボンブラック、バインダー、および溶媒から本質的になる、または、からなっている。
【００５２】
１つの態様では、正極配合物を含む正極が提供される。正極は、バインダーおよび集電装置を更に含むことができる。１つの態様では、活性材料は、Ｌｉ金属参照電極に対して４．９５Ｖの充電カットオフ電圧を有する高電圧正極である。１つの態様では、正極は、少なくとも１０μｍの厚さ、例えば少なくとも３０μｍの厚さを有している。他の態様では、正極を含む電気化学セル、例えばリチウムイオン電池が提供される。
【００５３】
１つの態様では、開示された正極材料を含む電気化学セルは、リチウムイオン電池の正極の向上した電力性能、炭素腐食酸化に対する向上した不活性、ならびに／あるいは炭素および／または電解質酸化に対する向上した不活性、の１つもしくは２つ以上を与える。
【実施例】
【００５４】
例１
この例では、基礎となるカーボンブラックの直接抵抗加熱処理による高度に黒鉛化されたカーボンブラックの調製が記載されている。カーボンブラック試料は、連続モードで運転された電熱式の流動床反応器中で処理された。カーボンブラックは、３０分間〜４時間の範囲の目標とする反応器滞留時間を得ることを基準として定められた速度で、この反応器から供給および排出された。窒素ガスが、分配器を通して、カーボンブラックを流動化するように導入された。直接抵抗加熱は、中心の電極と円筒形の反応器壁との間の円環中のカーボンブラック床を通して直流を通すことによって適用された。反応器温度は、電力入力を調整することによって、１２００〜２０００℃の目標範囲に設定された。カーボンブラック試料ＡおよびＢは、窒素の不活性雰囲気下での、それぞれ約１４００℃および２０００℃での、基礎となるカーボンブラックの直接抵抗熱処理によって得た。下記の表１に、結果として得た粉末の物理的特徴をまとめた。
【００５５】
【表１】
0006404908.tif 000002
【００５６】
基礎となるカーボンブラックは、微小空洞（microporosity）（ここには示されてはいないが、Ｎ２ＢＥＴ表面積とＳＴＳＡとが同じ値であることによって示される）をほとんど有しておらず、そして熱処理のＮ２ＢＥＴ表面積へのいずれの影響も無視し得るものである。同様に、熱処理は、ＯＡＮへは最小限の影響しか有していない。このデータは、一次粒子のサイズおよびそれらの配置によって規定されるカーボンブラックのモルフォロジーは、熱処理によって影響されないことを示している。図１Ａおよび１Ｂには、１４００℃での熱処理前後のＴＥＭ画像が示されている。１４００℃での熱処理前後のモルフォロジーの違いは、ＴＥＭ画像中では認識できない。
【００５７】
表１から、熱処理が、カーボンブラックの表面の性質およびその全体の結晶化度（bulk crystallinity）に影響を与えていることを理解することができる。表面エネルギー値は（表１のＳＥＰ値）は、動的水分収着（ＤＷＳ）測定から得られたが、主として、カーボンブラックの表面上の酸素の量を示している。ＳＥＰ値は、処理されていない基礎となるカーボンブラックの１７ｍＪ／ｍ２から、試料Ａの、１４００℃での熱処理後の検出限界未満まで増加した。
【００５８】
ラマン測定は、結晶ドメインの横方向サイズを捕捉するのに用いたが、表中ではＬａラマン値によって示されている。初めは、基礎となるカーボンブラックの小さな結晶ドメインは２１Åの水準のＬａラマン値を有していたが、それは、１４００℃での３８Å（試料Ａ）、そして最終的には２０００℃での処理の後の９５Å（試料Ｂ）まで増加した。同時に、％結晶化度もまた、ラマン測定によって、ＤおよびＧバンドの比として測定されたが、慣用のカーボンブラックに典型的な３３％から、１４００℃での４６％（試料Ａ）、２０００℃での熱処理後の６８％（試料Ｂ）へと増加している。従って、基礎となるカーボンブラックから２０００℃で熱処理された材料（試料Ｂ）へと進行するに従って、結晶化度は２倍以上になり、すなわちアモルファス相の量は、５０％低下する。
【００５９】
例２
黒鉛化の異なる水準の、炭素の電気化学的安定性および電解質酸化に対するその活性への影響を、コインセル構成において、標準のリチウムイオン電池電解質（１％のビニレンカーボネート（ＶＣ）添加剤）の存在下で測定した。
【００６０】
電極スラリーを、８０質量％のカーボンブラック、２０質量％のＰＶＤＦを、Ｎ−メチルピロリジノン（ＮＭＰ）中で、８％の固形分充填量で、SPEX 8000ミル中で、２つのジルコニアメディアを用いて、３０分間混合することによって調製した。
【００６１】
典型的なスラリーは、以下のものを混合することによって作製した：７６８ｍｇのカーボンブラック、２．２２ｇの、ＮＭＰ中のＰＶＤＦ溶液（Solvay 1030、８．３質量％）および８．９８ｇのＮＭＰ。このスラリーを、１７ミクロンの厚さのアルミニウム箔上に、自動化されたドクターブレード塗工機（MTI technologies）でコーティングし、結果として１〜１．６ｍｇ／ｃｍ２の最終的なカーボン塗布量（loadings）を得た。
【００６２】
ディスク電極に切断し（１５ｍｍの直径）、１００℃で真空下に４時間乾燥し、秤量し、そして２０３２コインセル中に、Ａｒを満たしたグローブボックスの不活性雰囲気下で組み込んだ。リチウム金属箔を、参照電極および対電極として用い、Whatman FG/40の１７ｍｍディスクをセパレータとして用い、電解質は、０．１ｍＬのＥＣ：ＤＭＣ：ＥＭＣ（１：１：１）、１％ＶＣ、ＬｉＰＦ６  １Ｍ，２０ｐｐｍ未満の水分含有量（BASF/Novolyte）であり、そして作用電極は、８０質量％カーボンブラック＋２０質量％ＰＶＤＦであった。カーボンブラック酸化を、EG&G 2273ポテンシオスタットで、２〜５Ｖから、１０ｍＶ／秒での周期的ボルタンメトリーによって試験した。
【００６３】
図２には、異なる程度の黒鉛化であるカーボンブラック、すなわち、基礎となるブラックならびに熱処理された試料ＡおよびＢ、についての周期的ボルタンメトリーが示されている。基礎となるカーボンブラックについては、現在リチウムイオン正極に用いられている慣用のカーボンブラックに典型的であるように、擬容量（pseudocapacitive）特性が、３．５〜４Ｖの範囲においける正スイープの中に観察され、これはカーボンブラックの酸化による可能性が最も高い。この酸化は、完全には不可逆性ではないけれども、炭素の腐食およびその結果としてのリチウムイオン電池セルの劣化をもたらす。電解質酸化は、ボルタメトリスイープ（voltammetric sweep）の正の上限（ここでは４．７５Ｖ超の電位での）不可逆的な酸化電流に関連している。
【００６４】
図２から、熱処理は、３．５〜４Ｖの範囲における擬容量特性の抑制として現れる、炭素の酸化への最も大きな影響を与えることを理解することができる。この擬容量特性（pseudocapacitive）は、１４００℃で処理されたカーボンブラックで優位に低減されるが、しかしながらそれは完全には除かれなかった。２０００℃での熱処理の後には、擬容量特性は、表面からほぼ完全に無くなっている。
【００６５】
いずれかの理論によって拘束されることは望まないが、この擬容量特性は、酸素化された表面官能基または表面欠陥の存在を示していることが信じられる。熱処理によっての、この特性の低減は、酸素化された表面官能基の除去の後の酸素または表面欠陥の非常に小さな（例えば、ＤＷＳ測定の検出限界未満の）量を示している可能性がある。２０００℃の熱処理の後に、酸素は表面からほぼ完全に無くなり、そしてこの温度は、表面欠陥のほとんどを取り除くのに十分であり、カーボンブラック表面の理想的な黒鉛状終端化に近い結果をもたらす。従って、黒鉛化の増大した水準は、リチウムイオン電池セル中の関連する正極電位において、カーボンブラックの電気化学的安定性に有利な影響を与え、それが次にはリチウムイオン系の、例えば高い充電カットオフ電圧での、サイクル寿命および耐久性に良い影響を与えるであろうことが信じられる。
【００６６】
黒鉛化されたカーボンブラックは、次いでリチウムイオン電池工業において標準的な導電性添加剤として現在用いられている商業的に入手可能なカーボンブラック、すなわち、Super P（商標）導電性カーボンブラック（TIMCAL Graphite and Carbon）、Denka acetylene black（DENKA）、および高表面積Ketjenblack（商標）EC300導電性カーボンブラック（AkzoNobel）と比較した。それぞれのブラックの、図２におけるのと同じ条件の下での周期的ボルタンモグラムの比較が、図３に示されている。
【００６７】
図３から分かるように、全ての競合するカーボンブラック品種の製品は、約３．３Ｖで、酸化電流の開始を生じさせ、これは典型的なリチウムイオン電池正極の動作の十分に範囲内である。競合するカーボンブラック品種の酸化電流は、おそらくは、炭素の酸化および電解質分解の重ね合わせからもたらされる。全体の電位範囲において、競合する品種の酸化電流は、本発明の黒鉛化されたカーボンブラックの酸化電流を有意に超過している。商業的品種のカーボンブラックについての物理的性質のまとめが表２に示されている。
【００６８】
【表２】
0006404908.tif 000003
【００６９】
図４Ａおよび４Ｂには、ＯＡＮ（図４Ａ）およびＬａラマン（図４Ｂ）の関数としての４．５Ｖ、正スイープでの周期的ボルタンメトリーでの酸化電流との間の相関関係を示している。図４Ａから、ＯＡＮは、周期的ボルタンメトリーによって測定された酸化電流に劇的な影響を与えることを理解することができる。高ＯＡＮ（高構造）カーボンブラックは、パーコレーションに要する、より低い臨界体積分率のために、典型的には低い充填量で向上した導電性を与えるが、しかしながら、高ＯＡＮは、より困難なスラリー処理および望ましくないレオロジーの不利益をもたらす。更に、図４Ａによれば、高ＯＡＮブラックも、リチウムイオン電池電解質の存在で、より有意な酸化活性の不利益をもたらす。また、増大した黒鉛化（図４Ｂ）は、向上したＬａラマン値によって立証されるように、黒鉛状ドメインの大きさに系統的な影響を与える。
【００７０】
図３、４Ａおよび４Ｂには、典型的なリチウムイオン電池電解質中で最適なモルフォロジーを有する黒鉛化されたカーボンブラック品種の向上した電気化学安定性の証拠が与えられており、それは、例えば高電圧リチウムイオン電池システムのための、リチウムイオン電池セルの耐久性およびサイクル寿命に利益をもたらすことができる。
【００７１】
例３
この例には、ここに開示した黒鉛化されたカーボンブラックを含む正極の向上した電力能力を示す実験が記載されている。
【００７２】
リチウムイオン正極配合物を、異なる電気活性正極材料で、例２と同様の電極調製方法を用い、表３に示した量で調製した。正極材料は、リチウム金属負極およびＥＣ：ＤＭＣ  １：１、ＬｉＰＦ６  １Ｍ電解質を用いて、リチウムイオンパウチセルに組立てた。このセルは、Maccor series 4000 battery cyclerで、Ｃレートで表される増加する放電電流での充電−放電試験に付し、ここでＣは、時間での放電時間の逆数である（例えば、１Ｃは１時間、０．１Ｃは１０時間の放電である）。
【００７３】
【表３】
0006404908.tif 000004
【００７４】
図５Ａには、ＬｉＦｅＰＯ４についての放電容量に対する電圧のプロットが示されている。ＬｉＦｅＰＯ４は、最も低い充電カットオフ電圧を有する正極系であり、これでは、基礎となるブラックと熱処理された材料との間の差異は、異なる放電電流でほとんど認識できない。この差異は、より高い電圧ＮＣＭ系で顕著となり（図５Ｂ）、そして４．９５Ｖの充電カットオフ電圧を有するＮｉが豊富なスピネル正極でより更に増幅される（図５Ｃ）。
【００７５】
いずれかの理論によって拘束されることは望まないが、それらの相違は、以下の２つの因子の重なりに起因すると考えることができる：（ｉ）黒鉛化の水準の増加に伴う、熱処理された材料の向上した固有の電気伝導度、および（ｉｉ）炭素酸化／腐食および電解質分解の抑制をもたらす、カーボンブラックと電解質との間の界面の電荷移動現象の抑制。界面の電荷移動現象の抑制は、潜在的に、電子トンネル効果および伝導に有利な、初期のカーボンブラック表面の保持をもたらし、その結果として、面積固有インピーダンスを最小化し、そしてリチウムイオン複合正極の電力能力を向上させる。
【００７６】
例４
この例は、ここに開示された黒鉛化されたカーボンブラックの、サイクル寿命性能への効果を説明している。例３に記載されたセルを、１Ｃの一定の速度で連続的な充電−放電サイクルに付し、そしてセルの能力の変化を、サイクル数の関数として記録した。
【００７７】
図６には、ＬｉＮｉ０．５Ｍｎ１．５Ｏ４正極での、熱処理前後のサイクル寿命性能が示されている。図６から理解することができるように、２５０サイクルの後に、熱処理された材料を含む電極は、能力のより少ない減衰しか示さず、一方で基礎となるカーボンブラック系のセルは、遥かに大きな顕著な減衰を示す。この挙動は、熱処理された材料での周期的なボルタンメトリーによって観察されるより小さな酸化電流に結び付けることができ、そして耐酸化性の、サイクル寿命への利点を示している。
【００７８】
用語「a」および「an」および「the」の使用は、特に断りない限り、または文脈から明確に否定されない限り、単数と複数の両方を包含すると理解されなければならない。用語「含む（comprising）」、「有する（having）」、「含む（including）」および「含む（containing）」は、特に断りの回限り開放型の用語（すなわち、「含むが、しかしながらそれらには限定されない」を意味する）と理解されなければならない。本明細書における数値範囲の記載は、特に断りのない限り、その範囲内に入るそれぞれの個々の値を独立して表すための略記方法としての役割をすることが単に意図されており、そしてそれぞれの個々の値が、それが独立して本明細書中に記載されているのと同様に本明細書中に組み込まれている。本明細書中に記載された全ての方法は、特に断りない限り、または文脈から明確に否定されない限り、いずれかの好適な順序で行うことができる。本明細書中に与えられるいずれかの、そして全ての例、または例示的な用語（例えば、「例えば」）は、単に、本発明をよりよく説明することを意図したものであり、そして特に断りのない限り、本発明の範囲に限定を加えるものではない。明細書中のいずれの用語も、いずれかの特許請求されていない要素が、本発明の実施に必須であると示していると理解されてはならない。
本発明は、以下の態様を有している。
（１）リチウムイオン系電気活性材料；
１００〜２５０ｍＬ／１００ｇの範囲のＯＡＮを有するカーボンブラック、
を含んでなり、
該カーボンブラックは、ラマン分光法によって測定される、少なくとも３０Åの結晶子サイズ（Ｌａ）、およびラマン分光法で測定して、少なくとも４０％の％結晶化度（ＩＤ／ＩＧ）を有している、
正極配合物。
（２）リチウムイオン系電気活性材料；
１００〜３００ｍＬ／１００ｇの範囲のＯＡＮを有するカーボンブラック、
を含んでなり、
該カーボンブラックは、１０ｍＪ／ｍ２以下の表面エネルギー、およびラマン分光法で測定して、少なくとも４０％の％結晶化度（ＩＤ／ＩＧ）を有している、
正極配合物。
（３）リチウムイオン系電気活性材料；
１００〜３００ｍＬ／１００ｇの範囲のＯＡＮを有するカーボンブラック、
を含んでなり、
該カーボンブラックは、ラマン分光法によって測定される、少なくとも３５Åの結晶子サイズ（Ｌａ）を有している、正極配合物。
（４）前記カーボンブラックが、ラマン分光法によって測定される、少なくとも３５Åの結晶子サイズ（Ｌａ）を有している、（１）または（２）記載の正極配合物。
（５）前記カーボンブラックが、ラマン分光法で測定して、少なくとも４０％の％結晶化度（ＩＤ／ＩＧ）を有する、（３）記載の正極配合物。
（６）前記カーボンブラックが、１０ｍＪ／ｍ２以下の表面エネルギーを有する、（１）および（３）〜（５）のいずれか１項記載の正極配合物。
（７）前記カーボンブラックが、７ｍＪ／ｍ２以下の表面エネルギーを有する、（１）〜（５）のいずれか１項記載の正極配合物。
（８）前記カーボンブラックが、２５〜８００ｍ２／ｇの範囲のＢＥＴ表面エネルギーを有する、（１）〜（７）のいずれか１項記載の正極配合物。
（９）前記カーボンブラックが、熱処理されたカーボンブラックである、（１）〜（８）のいずれか１項記載の正極配合物。
（１０）前記熱処理されたカーボンブラックが、少なくとも１０００℃の温度で熱処理されている、（９）記載の正極配合物。
（１１）前記熱処理されたカーボンブラックが、１０００℃〜２５００℃の範囲の温度で熱処理されている、（９）記載の正極配合物。
（１２）前記カーボンブラックが、前記配合物の全質量に対して、０．５質量％〜１０質量％の範囲の量で存在する、（１）〜（１１）のいずれか１項記載の正極配合物。
（１３）前記電気活性材料が、前記配合物の全質量に対して、少なくとも８０質量％の量で存在する、（１）〜（１２）のいずれか１項記載の正極配合物。
（１４）前記電気活性材料が、
ＬｉＭＰＯ４、ここでＭは、Ｆｅ、Ｍｎ、Ｃｏ、およびＮｉから選択される１種または２種以上の金属を表している；
ＬｉＭ’Ｏ２、ここでＭ’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している；
Ｌｉ（Ｍ’’）２Ｏ４、ここでＭ’’は、Ｎｉ、Ｍｎ、Ｃｏ、Ａｌ、Ｍｇ、Ｔｉ、Ｖ、Ｃｒ、Ｆｅ、Ｚｒ、Ｇａ、およびＳｉから選択される１種または２種以上の金属を表している；ならびに、
Ｌｉ１＋ｘ（ＮｉｙＣｏ１−ｙ−ｚＭｎｚ）１−ｘＯ２、ここでｘは０〜１の範囲、ｙは０〜１の範囲、そしてｚは０〜１の範囲である、
の少なくとも１つから選択されたリチウムイオン系材料である、（１）〜（１３）のいずれか１項記載の正極配合物。
（１５）前記電気活性材料が、ＬｉＮｉＯ２；ＬｉＮｉｘＡｌｙＯ２、ここでｘは、０．８〜０．９９の範囲であり、ｙは０．０１〜０．２の範囲、そしてｘ＋ｙ＝1である；ＬｉＣｏＯ２；ＬｉＭｎ２Ｏ４；Ｌｉ２ＭｎＯ３；ＬｉＮｉ０．５Ｍｎ１．５Ｏ４；ＬｉＦｅｘＭｎｙＣｏｚＰＯ４、ここで、ｘは０．０１〜１の範囲、ｙは０．０１〜１の範囲、ｚは０．０１〜０．２の範囲、そしてｘ＋ｙ＋ｚ＝１である；ＬｉＮｉ１−ｘ−ｙＭｎｘＣｏｙＯ２、ここでｘは０．０１〜０．９９の範囲、そしてｙは０．０１〜０．９９の範囲である；ならびにＬｉ２ＭｎＯ３相もしくはＬｉＭｎ２Ｏ３相を含む層−層組成物、の少なくとも１つから選択される、（１）〜（１４）のいずれか１項記載の正極配合物。
（１６）電気活性材料が、Ｌｉ２ＭｎＯ３；ＬｉＮｉ１−ｘ−ｙＭｎｘＣｏｙＯ２、ここでｘは０．０１〜０．９９の範囲そしてｙは０．０１〜０．９９の範囲；ＬｉＮｉ０．５Ｍｎ１．５Ｏ４；Ｌｉ１＋ｘ（ＮｉｙＣｏ１−ｙ−ｚＭｎｚ）１−ｘＯ２、ここでｘは０〜１の範囲、ｙは０〜１の範囲、そしてｚは０〜１の範囲；ならびにＬｉ２ＭｎＯ３相およびＬｉＭｎ２Ｏ３相の少なくとも１つを含む層−層組成物、の少なくとも１つから選択される、
（１）〜（１４）のいずれか１項記載の正極配合物。
（１７）前記カーボンブラックが、前記電気活性材料と均質に散在されている、（１）〜（１５）のいずれか１項記載の正極配合物。
（１８）（１）〜（１７）のいずれか１項記載の前記正極配合物を含む正極。
（１９）前記正極が、少なくとも３０μｍの厚さを有する、（１８）記載の正極。
（２０）バインダーを更に含む、（１８）または（１９）記載の正極。
（２１）（１８）〜（２０）のいずれか１項記載の前記正極を含む、電気化学セル。
（２２）カーボンブラック、リチウムイオン系電気活性材料、およびバインダーを含む粒子を、溶媒の存在下で混合してペーストを生成させる工程；
該ペーストを、基材上に堆積させる工程；ならびに、
正極を形成させる工程、
を含む正極の製造方法であって、
該カーボンブラックは、下記の、
（ｉ）１００〜２５０ｍＬ／１００ｇの範囲のＯＡＮ、ラマン分光法によって測定される少なくとも３０Åの結晶子サイズ（Ｌａ）、およびラマン分光法で測定して、少なくとも４０％の％結晶化度（ＩＤ／ＩＧ）を有するカーボンブラック、
（ｉｉ）１００〜３００ｍＬ／１００ｇの範囲のＯＡＮ、１０ｍＪ／ｍ２以下の表面エネルギー、およびラマン分光法で測定して、少なくとも４０％の％結晶化度（ＩＤ／ＩＧ）を有するカーボンブラック、ならびに、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック、
の１つから選択される、方法。
（２３）前記形成させる工程が、前記溶媒を除去する工程を含む、（２２）記載の方法。
（２４）リチウムイオン系電気活性材料およびカーボンブラックを含む粒子を含む正極ペーストであって、該ペーストが、
バインダー；および、
溶媒、
を更に含み、
該カーボンブラックが、以下の、
（ｉ）１００〜２５０ｍＬ／１００ｇの範囲のＯＡＮ、ラマン分光法によって測定される少なくとも３０Åの結晶子サイズ（Ｌａ）、およびラマン分光法で測定して、少なくとも４０％の％結晶化度（ＩＤ／ＩＧ）を有するカーボンブラック、
（ｉｉ）１００〜３００ｍＬ／１００ｇの範囲のＯＡＮ、１０ｍＪ／ｍ２以下の表面エネルギー、およびラマン分光法で測定して、少なくとも４０％の％結晶化度（ＩＤ／ＩＧ）を有するカーボンブラック、ならびに、
（ｉｉｉ）１００〜３００ｍＬ／１００ｇの範囲のＯＡＮ、およびラマン分光法によって測定される、少なくとも３５Åの結晶子サイズ（Ｌａ）を有するカーボンブラック、
の１つから選択される、正極ペースト。
【図１Ａ】
0006404908.tif 000005
【図１Ｂ】
0006404908.tif 000006
【図２】
0006404908.tif 000007
【図３】
0006404908.tif 000008
【図４Ａ】
0006404908.tif 000009
【図４Ｂ】
0006404908.tif 000010
【図５Ａ】
0006404908.tif 000011
【図５Ｂ】
0006404908.tif 000012
【図５Ｃ】
0006404908.tif 000013
【図６】
0006404908.tif 000014